이 신선 가공 에 있 어서 의 총 단면 감소 율 은 25 ％ 이상 80 ％ 이하 로 한다 . 신선 가공 의 총 단면 감소 율 이 25 ％ 미만 인 경우 , 펄라이트 블록 의 신장 화 가 불 충분 해져 충분 한 내수소 취화 특성 이 얻 어 지 지 않 는다 . 한편 , 총 단면 감소 율 이 80 ％ 초과 에서 는 , 냉간 단조 시 에 가공 균열 이 발생 하 기 쉬워진다 . 따라서 , 신선 가공 에 있 어서 의 총 단면 감소 율 은 25 ％ 내지 80 ％ 로 한다 . 또한 , 펄라이트 블록 의 신장 화 의 촉진 을 위해 , 총 단면 감소 율 은 30 ％ 이상 인 것 이 바람직 하 다 . 또한 , 가공 균열 을 보다 억제 하 기 위해 , 총 단면 감소 율 은 65 ％ 이하 인 것 이 바람직 하 다 .